СПОСОБ И УСТРОЙСТВО ДЛЯ НАНЕСЕНИЯ МЕТАЛЛИЧЕСКОГО ПОКРЫТИЯ НА СТАЛЬНОЙ ЛИСТ И СТАЛЬНОЙ ЛИСТ, СНАБЖЕННЫЙ ТАКИМ ПОКРЫТИЕМ

1. Способ нанесения металлического покрытия на стальной лист, включающий следующие шаги:
2
- наносят первый тонкий металлический слой предварительного покрытия, причем толщина металлического слоя предварительного покрытия составляет не более 200 мг/м,
- оплавляют металлический слой предварительного покрытия посредством облучения металлического слоя электромагнитным излучением или электронным лучом, причем металлический слой предварительного покрытия полностью оплавляют на всю его толщину таким образом, что по меньшей мере существенная его часть полностью превращается в слой сплава, состоящего из атомов железа стального листа и атомов металла упомянутого металлического слоя,
- на полученный оплавлением слой сплава наносят, по меньшей мере, еще один металлический слой.
2. Способ по п. 1, отличающийся тем, что оплавленный металлический слой предварительного покрытия после оплавления охлаждают до температуры ниже температуры плавления металлического слоя.
3. Способ по п. 1 или 2, отличающийся тем, что удельную мощность облучения и время облучения электромагнитным излучением или электронным лучом металлического слоя предварительного покрытия выбирают так, чтобы металлический слой предварительного покрытия оплавлялся полностью на всю свою толщину до границы со стальным листом.
4. Способ по п. 3, отличающийся тем, что время облучения составляет не более 10 мкс, и предпочтительно от 10 не до 1 мкс.
2
2
2
5. Способ по п. 1, отличающийся тем, что толщина металлического слоя предварительного покрытия составляет от 50 мг/м до 200 мг/м, и предпочтительно 100 мг/м.
2
2
2
6. Способ по п. 1, отличающийся тем, что удельная мощность электромагнитного излучения, применяемого для оплавления металлического слоя предварительного покрытия, составляет от 0,03 Дж/см до 3 Дж/см, и предпочтительно от 0,1 до 2 Дж/см.
7. Способ по п. 1, отличающийся тем, что после нанесения дополнительного металлического слоя на тонкий металлический слой предварительного покрытия покрытый стальной лист для оплавления всего металлического покрытия индуктивно нагревают до температуры, превышающей температуру плавления металлического слоя.
8. Способ по п. 7, отличающийся тем, что после нанесения дополнительного металлического слоя на тонкий металлический слой предварительного покрытия покрытый стальной лист нагревают до температуры, лежащей в диапазоне от 232°С до 300°С, и предпочтительно от 240°С до 260°С.
9. Способ по п. 1, отличающийся тем, что металлический слой предварительного покрытия наносят на стальной лист гальваническим осаждением металлического слоя с обеих сторон листа, при этом оплавление металлического слоя предварительного покрытия осуществляют только с одной стороны листа.
10. Способ по п. 1, отличающийся тем, что оплавление слоя предварительного покрытия осуществляют облучением пучком, направленным на поверхность металлического слоя предварительного покрытия, причем излучение может быть непрерывным или импульсным, предпочтительно с максимальной длительностью импульса 1 мкс.
11. Способ по п. 1, отличающийся тем, что материалом слоя металлического покрытия является олово, цинк или никель, причем металлический слой предварительного покрытия и дополнительный металлический слой состоят из одного и того же материала покрытия.
2
2
12. Способ по п. 1, отличающийся тем, что толщина дополнительного металлического слоя или слоев покрытия составляет от 0,5 г/м до 12 г/м.
13. Способ по п. 1, отличающийся тем, что как металлический слой предварительного покрытия, так и дополнительный металлический слой представляют собой оловянные слои, при этом оловянный слой предварительного покрытия нагревают для оплавления до температуры в диапазоне от 250°С до 500°С, предпочтительно от 300°С до 400°С, перед покрытием оплавленного оловянного слоя предварительного покрытия, по меньшей мере, одним дополнительным слоем олова.
14. Устройство для гальванического нанесения на стальной лист (1) металлического покрытия, содержащее несколько расположенных друг за другом ванн (2) для нанесения покрытия, через которые проводят стальную ленту (1) в направлении (v) движения ленты для нанесения металлического слоя посредством гальванического осаждения, причем вначале, в первых, если смотреть в направлении движения ленты, ваннах (2а, 2b) для нанесения покрытий наносят в качестве предварительного покрытия первый тонкий металлический слой, а на него в последующих ваннах (2с, 2d, 2e, ...) наносят дальнейшие металлические слои, отличающееся тем, что после первой или первых, если смотреть в направлении движения ленты, ванн (2а или 2b) для нанесения покрытий расположен источник 3 излучения для облучения электромагнитным излучением или электронным лучом с обеспечением оплавления этим электромагнитным излучением, в частности лазерным или электронным лучом, металлического слоя предварительного покрытия.
2
15. Стальной лист, снабженный металлическим покрытием, причем на границе между поверхностью стального листа и металлическим покрытием образован тонкий слой сплава, состоящего из атомов железа стального листа и атомов металла материала покрытия, отличающийся тем, что толщина слоя сплава не превышает 200 мг/м, а содержание свободного, нелегированного металла в металлическом покрытии составляет, по меньшей мере, 50%, и предпочтительно лежит в диапазоне от 80% до 99%.